(57)【要約】  電気回路および薄膜熱構造に関するカーボンナノチューブ（ＣＮＴ）シート材料をエッチングするための方法に関する。方法は、導電性ＣＮＴ材料のシート上にマスクを形成するステップと、ＣＮＴ材料のマスクされていない部分を電気化学的に除去するステップと、を有する。
2016516299.tif 000002
【特許請求の範囲】
【請求項１】
電気回路および薄膜熱構造に関するカーボンナノチューブ（ＣＮＴ）シート材料をエッチングすることに関する方法であって、
導電性ＣＮＴ材料のシート上にマスクを形成するステップと、
ＣＮＴ材料のマスクがされていない部分を電気化学的に除去するステップと、
を有することを特徴とする方法。
【請求項２】
除去されたＣＮＴ材料を基板へ結合するステップを有することを特徴とする請求項１に記載の方法。
【請求項３】
マスクがＣＮＴから除去されることを特徴とする請求項１に記載の方法。
【請求項４】
ＣＮＴ材料を電気化学的に除去するステップが、マスクされたＣＮＴ材料を溶液中に配置するステップと、溶液と導電性ＣＮＴとの間に電圧を印加するステップと、を包含することを特徴とする請求項１に記載の方法。
【請求項５】
マスクが導電性であり、マスクが電気化学的に除去されることを特徴とする請求項１に記載の方法。
【請求項６】
溶液が溶融硝酸ナトリウムであることを特徴とする請求項４に記載の方法。
【請求項７】
溶液が、濃縮水酸化ナトリウムであることを特徴とする請求項４に記載の方法。
【請求項８】
カーボンナノチューブ材料をパターニングするステップが、カーボンナノチューブ材料のマスクされていない部分を電気化学的に除去するステップから成ることを特徴とする方法。
【発明の詳細な説明】
【技術分野】
【０００１】
本開示は全般的にカーボンナノチューブ（ＣＮＴ）シート材料に関し、より詳しくは、電気回路および薄膜熱構造に関するカーボンナノチューブ（ＣＮＴ）シート材料をエッチングする方法に関する。
【背景技術】
【０００２】
周知のように、小さい寸法（〜ミル（ｍｉｌｓ））で連結する複雑な形の多様なセットを作成するために、電気回路および薄膜熱構造のエリアにおけるカーボンナノチューブ材の成長は、不十分な方法論により制限された。手または手動カットは、面倒で扱いにくく、必要な厳しい寸法を製造することができない。レーザー・カットは、現実的であるが、一度に一つの構造を生成し、次いでプラットフォームに動かされなければならない。回路基板産業において、観察されるハイ・ボリューム製造によって、得られる規模の経済は、得られない。
【０００３】
ＣＮＴ材料のエッチングは、ナノ次元のレベルで生じ、ＣＮＴチューブの単一のおよび小さいバンドルは、電子部品を形成するために、超小型回路構成において、正しい位置に置かれる。半導体処理ならびにオゾンにおいて、使用する典型的な酸またはベース腐食液は、顕微鏡的なコンポーネント・レベル（＜マイクロメートル）で電気回路構成を製造するのに用いられる。アンテナ回路構造もまた、手動カットおよびレーザー・カットにより製造される。ミリメートル乃至メートルサイズの構造の例も報告された。
【発明の概要】
【課題を解決するための手段】
【０００４】
本開示に従って、この方法は、カーボンナノチューブ材料のマスクされていない部分を電気化学的に除去し、カーボンナノチューブ材料をパターニングするように提供される。
実施形態において、方法は、電気回路および薄膜熱構造に関しカーボンナノチューブ（ＣＮＴ）シート材料をエッチングすることを提供する。方法は、導電性ＣＮＴ材料のシート上にマスクを形成するステップと、ＣＮＴ材料のマスクされていない部分を電気化学的に除去するステップと、を包含する。
【０００５】
実施形態において、方法は、除去されたＣＮＴ材料を基板に結合するステップを包含する。
実施形態において、マスクは、電気化学的にＣＮＴから除去される。
【０００６】
実施形態において、ＣＮＴの電気化学的除去は、マスクされたＣＮＴ材料を溶液に配置し、溶液と導電性ＣＮＴとの間に電圧を印加することを包含する。
実施形態において、マスクは導電性である。
【０００７】
実施形態において、溶液は、溶融硝酸ナトリウムである。
実施形態において、溶液は、濃縮水酸化ナトリウムである。
本開示の一つ以上の実施形態の詳細は、添付の図面および下記の説明において、説明される。本開示の他の特徴、目的および利点は、説明および図面から、並びに、特許請求の範囲から明らかである。
【図面の簡単な説明】
【０００８】
【図１】図は、本開示に従った電気回路および薄膜熱構造に関するカーボンナノチューブ（ＣＮＴ）シート材料をエッチングすることに関する方法のフローチャートである。
【発明を実施するための形態】
【０００９】
図面を参照すると、本開示に従った電気回路および薄膜熱構造に関するカーボンナノチューブ（ＣＮＴ）シート材料をエッチングすることに関する方法のフロー図を示す。方法１００は、導電性ＣＮＴ材料１１０のシート上にマスクを形成するステップと、ＣＮＴ材料１２０のマスクされていない部分を電気化学的に除去するステップと、ＣＮＴ材料１３０からマスクを除去するステップと、を包含する。
【００１０】
より詳しくは、方法は、次の工程を包含する。
(A) 例えば、ニューハンプシャー州（０３０５４）ダニエル・ウェブスター・ハイウェー・メリマック５７のＮａｎｏｃｏｍｐ  Ｔｅｃｈｎｏｌｏｇｙから入手されたＣＮＴの自立シートであり、例えば、０．５〜２ミルのレンジの厚みを有することを特徴とする、導電性ＣＮＴのシートを提供するステップと、
(B) 例えば、約０．１ミル乃至約１．０ミルの厚みを有している銅のフラッシュのような伝導体でＣＮＴシートを電気メッキするステップと、
(C) 所望の電気回路、または、下に横たわるＣＮＴに形成された熱導体パターンの上の銅が残ったマスクされた部分の選択された表面部分をマスキングするために銅に第１のマスクを添付するステップと（例えば、プリント回路基板の製作において、用いられているように、マスキング材料は粘着テープまたはフォトイメージング可能なレジスト材料である）、
(D) 電気伝導マスクを形成するため、Ｈ２ＳＯ４で銅のマスクされていない部分を第１のマスクを用いてエッチングするステップと（下に横たわるＣＮＴに残っている銅のマスクは、パターニングされた銅のマスクに取り付く）、
(E) パターニングされた銅のマスクおよびＣＮＴ構造から第１のマスクを剥ぎ取るステップと、
(F) 約４００乃至５００℃の温度で溶融硝酸ナトリウムを有している容器を提供する（あるいは、約１２５乃至１７０℃で２５乃至６５％の水に水酸化ナトリウムの濃縮溶液を有する容器を提供する）ステップと、
(G) ステップ（Ｅ）から結果として生じる構造を溶融硝酸ナトリウム、または、ステップ（Ｆ）で提供される別の実施形態における水酸化ナトリウム溶液に浸漬するステップと、
(H) 溶融硝酸ナトリウム溶液または水酸化ナトリウム溶液と容器内の構造と一緒に、ＣＮＴシートに一方の電位と、銅のマスクのエッチングされた部分により露出されたＣＮＴの部分を約１０秒乃至１分間、エッチングするように溶液中の他の電位とにＤＣ１０ボルトを印加するステップと、
(I) 容器から構造を取り出し、取り外された構造を冷却し、Ｈ２Ｏに残っている水酸化ナトリウムまたは硝酸ナトリウムを凝固させるステップと、
(J) 前記取り出され、冷却され、凝固された構造を、約１０パーセントのＨ２ＳＯ４である溶液と一緒に、Ｈ２ＳＯ４およびＨ２０の溶液を有する容器に配置するステップと、
(K) ＣＮＴに印加された電圧の正の電位で溶液とＣＮＴとの間に、約０．５〜５ボルトのＤＣ電圧を印加するステップ（これは、銅のマスクを除去し、自立してパターニングされたＣＮＴ材料のシートを残す電気化学的プロセスである）と、
(L) 例えば液晶ポリマーのような適切な誘電体、または、ＦＲ―４またはＧ―１０ガラス強化エポキシ積層体のような回路基板誘電体に、パターニングされ自立したＣＮＴを粘着結合するステップと、
を方法は包含する。
【００１１】
この開示は、バスのＣＮＴ材料にエッチングする能力を有する回路基板のようなプロセスを記載する。定義済みの範囲の銅のフラッシュの使用は、銅のマスクの間に許容された優先エッチングをパターニングする。
【００１２】
導電性ＣＮＴ材料のシート上にマスクを形成することを包含する開示に従って電気回路および薄膜熱構造に関するカーボンナノチューブ（ＣＮＴ）シート材料をエッチングするステップと、ＣＮＴ材料のマスクされていない部分を電気化学的に除去するステップと、を有する方法と理解される。開示はまた、除去されたＣＮＴ材料を基板に結合するステップを包含し、マスクは、ＣＮＴから除去され、ＣＮＴを電気化学的に除去するステップが、マスクされたＣＮＴ材料を溶液に配置するステップと、溶液と導電性ＣＮＴとの間に電圧を印加するステップとを包含し、マスクは導電性であり、マスクは電気化学的に除去され、溶液は、溶融硝酸ナトリウムであり、溶液は、濃縮水酸化ナトリウムである
ことを特徴とする。
【００１３】
本開示はまた、カーボンナノチューブ材料のマスクされていない部分を電気化学的に除去することを含む、カーボンナノチューブ材料をパターニングするための方法を教示すると理解されるべきである。
【００１４】
本開示の多くの実施形態を記載してきた。にもかかわらず、さまざまな修正が本開示の精神と範囲から逸脱することなくされることができることが理解されよう。例えば、導電性のマスクをCNTに用いたが、マスクが伝導性である必要はなく、マスクの除去は、電気化学的でないプロセスを用いて行うこともできる。したがって、他の実施形態は、以下の特許請求の範囲内である。
【図１】
2016516299.tif 000003
【国際調査報告】
2016516299.tif 000004
2016516299.tif 000005